(57)【要約】【課題】優れた初期放電容量を持ち、高温保存時において容量劣化が小さく、ガス発生の少ないリチウムイオン二次電池用非水電解液及びリチウムイオン二次電池を提供する。【解決手段】本発明のリチウムイオン二次電池用非水電解液及びリチウムイオン二次電池は、非水溶媒と、電解質として、Ｌｉ２Ｂ１２Ｆ１２−ｘＺｘ（Ｚは水素、塩素、臭素のいずれかであり、ｘは１０〜１２のいずれかの自然数である。）を１〜１５質量％含み、更に、式（１）で示すエチレングリコールサルフェート誘導体を０．５〜６質量％含むことを特徴とする。【化１】2014103066.tif 000011〔式（１）中、Ｒ１及びＲ２は、それぞれ独立に水素原子及び炭素数１〜５の炭化水素基のいずれかを表す。〕【選択図】図１
2014103066.tif 000002
【特許請求の範囲】
【請求項１】
非水溶媒と、
電解質として、Ｌｉ２Ｂ１２Ｆ１２−ｘＺｘ（Ｚは水素、塩素、臭素のいずれかであり、ｘは１０〜１２のいずれかの自然数である。）を１〜１５質量％含み、
式（１）で示すエチレングリコールサルフェート誘導体を０．５〜６質量％含むことを特徴とするリチウムイオン二次電池用非水電解液。
【化１】
2014103066.tif 000009
〔式（１）中、Ｒ１及びＲ２は、それぞれ独立に水素原子及び炭素数１〜５の炭化水素基のいずれかを表す。〕
【請求項２】
Ｌｉ２Ｂ１２Ｆ１２−ｘＺｘのＺは水素であることを特徴とする請求項１に記載のリチウムイオン二次電池用非水電解液。
【請求項３】
前記式（１）のエチレングリコールサルフェート誘導体は、Ｒ１及びＲ２が共に水素原子であることを特徴とする請求項１に記載のリチウムイオン二次電池用非水電解液。
【請求項４】
前記電解質として、ＬｉＰＦ６及び／またはＬｉＢＦ４を含むことを特徴とする請求項１〜３のいずれかに記載のリチウムイオン二次電池用非水電解液。
【請求項５】
正極と、負極と、セパレータと、非水溶媒及び電解質を有する非水電解液とを備え、
電解質としてＬｉ２Ｂ１２Ｆ１２−ｘＺｘ（Ｚは水素、塩素、臭素のいずれかであり、ｘは１０〜１２のいずれかの自然数である。）を１〜１５質量％含み、
更に、式（１）で示すエチレングリコールサルフェート誘導体を０．５〜６質量％含むことを特徴とするリチウムイオン二次電池。
【化２】
2014103066.tif 000010
〔式（１）中、Ｒ１及びＲ２は、それぞれ独立に水素原子及び炭素数１〜５の炭化水素基のいずれかを表す。〕
【請求項６】
前記電解質Ｌｉ２Ｂ１２Ｆ１２−ｘＺｘのＺは水素であることを特徴とする請求項５に記載のリチウムイオン二次電池。
【請求項７】
前記式（１）のエチレングリコールサルフェート誘導体は、Ｒ１及びＲ２が共に水素原子であることを特徴とする請求項５に記載のリチウムイオン二次電池。
【請求項８】
前記電解質として、ＬｉＰＦ６及び／またはＬｉＢＦ４を含むことを特徴とする請求項５〜７のいずれかに記載のリチウムイオン二次電池用非水電解液。
【請求項９】
前記負極は、炭素材を主成分とすることを特徴とする請求項５〜８のいずれかに記載のリチウムイオン二次電池。
【発明の詳細な説明】
【技術分野】
【０００１】
本発明は、リチウムイオン二次電池用非水電解液及びリチウムイオン二次電池に関する。
【背景技術】
【０００２】
リチウムイオン二次電池はニッケルカドミウム電池、ニッケル水素電池と比べ、軽量、高容量であるため、携帯電子機器用電源として広く応用されている。また、ハイブリッド自動車や、電気自動車用に搭載される電源としても使用され始めている。近年、携帯電子機器の小型化、高機能化が進んだことや、電気自動車等の走行距離を向上させるためにも、これらの電源となるリチウムイオン二次電池の更なる高容量化が期待されている。
【０００３】
リチウムイオン二次電池は、主として、正極、負極、セパレータ、非水電解液から構成されており、一般に、正極にリチウム金属複合酸化物、負極にリチウムイオンを吸蔵放出可能な炭素材等を用い、非水電解液として常温で液体の有機溶媒にリチウム塩を溶解させた液状の電解質が用いられている。しかし、負極の炭素材の表面では、有機溶媒が分解する副反応が生じ、期待される放電容量が得られないなど特性に悪影響を及ぼす。このため、負極が有機溶媒と直接反応しないように、負極表面に被膜を形成するとともに、この被膜の状態や性質を制御することが重要な課題となる。
【０００４】
この負極表面被膜を形成、制御するために、電解液中に特殊な添加剤を加えることが行われている。例えば、特許文献１、２に示されるように、炭素材を含むリチウムイオン二次電池の非水電解液にエチレングリコールサルフェートを添加することで、サイクル特性が向上することが記載されている。エチレングリコールサルフェート添加により、負極活物質の表面に被膜が形成されて、負極上での副反応が抑制されたことに起因すると考えられる。
【０００５】
一方、リチウムイオン二次電池の安全性、酸化安定性、熱安定性などを改善する目的で、様々なリチウム塩の検討もなされている。例えば、特許文献３〜５に示されるようなＬｉ２Ｂ１２Ｆ１２−ｘＺｘ（ｘは７〜１２の自然数、Zは水素、塩素、臭素のいずれか）を非水電解液に加えることで、過充電保護剤として働き、安全性向上に寄与する他、８５℃での保存試験において、充電容量の保持率が改善することが記述されている。
【先行技術文献】
【特許文献】
【０００６】
【特許文献１】特開平１０−１８９０４２号公報
【特許文献２】特開２００２−２３７３３１号公報
【特許文献３】特開２００５−１５８６９５号公報
【特許文献４】特開２００５−３０２７２７号公報
【特許文献５】特開２００９−３０２０６４号公報
【発明の概要】
【発明が解決しようとする課題】
【０００７】
しかしながら、８５℃における高温保存試験を行った場合、非水電解液にエチレングリコールサルフェートを添加していても、非水溶媒の分解を抑えることができず、リチウムイオン二次電池に膨れが発生し、放電容量も大きく劣化した。同様に、Ｌｉ２Ｂ１２Ｆ１２−ｘＺｘ（ｘは７〜１２の自然数、Zは水素、塩素、臭素のいずれか）を添加した場合には、放電容量の劣化は多少あったものの、エチレングリコールサルフェートを添加した場合と同程度のリチウムイオン二次電池の膨れが観察された。この膨れは、非水溶媒の分解により発生したガスに起因するものであり、非水溶媒が消費されリチウムイオン二次電池中の非水電解液が不足することから、その後のリチウムイオン二次電池の安全性や安定性を脅かす恐れがある。
【０００８】
本発明は、前記課題に鑑みてなされたものであり、優れた初期放電容量を持ち、高温保存時に容量劣化が小さく、膨れにつながるガス発生の少ないリチウムイオン二次電池用非水電解液及びリチウムイオン二次電池を提供することを目的とする。
【課題を解決するための手段】
【０００９】
前記課題を解決するために、本発明のリチウムイオン二次電池用非水電解液は、非水溶媒と、電解質として、Ｌｉ２Ｂ１２Ｆ１２−ｘＺｘ（Ｚは水素、塩素、臭素のいずれかであり、ｘは１０〜１２のいずれかの自然数である）を１〜１５質量％含み、更に、式（１）で示すエチレングリコールサルフェート誘導体を０．５〜６質量％含むことを特徴とする。
【化１】
2014103066.tif 000003
〔式（１）中、Ｒ１及びＲ２は、それぞれ独立に水素原子及び炭素数１〜５の炭化水素基を表す。〕
【００１０】
電解質であるＬｉ２Ｂ１２Ｆ１２−ｘＺｘと、エチレングリコールサルフェート誘導体は、それ単独では高温保存時におけるリチウムイオン二次電池の容量劣化を抑え、かつ、ガス発生による膨れを抑える効果は少ないが、同時に適量加えることで、十分な初期放電容量が得られる上、高温保存時における劣化及び膨れを抑える効果を発揮する。特に満充電状態では、正極近傍での酸化反応が活発になるが、Ｌｉ２Ｂ１２Ｆ１２−ｘＺｘとエチレングリコールサルフェート誘導体が非水溶媒や他の電解質に先立ち酸化されるため、非水溶媒や他の電解質が分解されるのを防ぎ、リチウムイオン二次電池の劣化や膨れを抑えているのではないかと考えられる。
【００１１】
前記Ｌｉ２Ｂ１２Ｆ１２−ｘＺｘのＺは水素であることが好ましい。
【００１２】
Ｚが水素である場合には、Ｚが塩素または臭素である場合と比較して、リチウムイオン二次電池用非水電解液の導電率が高くなる傾向にあるため、十分な初期放電容量を得やすくなる。
【００１３】
前記式（１）のエチレングリコールサルフェート誘導体は、Ｒ１及びＲ２が共に水素原子であることが好ましい。
【００１４】
これにより、高温保存時における容量劣化をより抑えることができる。
【００１５】
前記電解質として、Ｌｉ２Ｂ１２Ｆ１２−ｘＺｘに加えて、ＬｉＰＦ６及び／またはＬｉＢＦ４を含むことが好ましい。
【００１６】
そこへＬｉＰＦ６及び／またはＬｉＢＦ４を加えることにより、より非水電解液の導電率が上昇し、十分な初期放電容量を得ることが可能となる。
【００１７】
本発明のリチウムイオン二次電池は、正極と、負極と、セパレータと、非水溶媒及び電解質を有する非水電解液とを備え、電解質としてＬｉ２Ｂ１２Ｆ１２−ｘＺｘ（Ｚは水素、塩素、臭素のいずれかであり、ｘは１０〜１２のいずれかの自然数である）を１〜１５質量％含み、式（１）で示すエチレングリコールサルフェート誘導体を０．５〜６質量％含むことを特徴とする。
【化２】
2014103066.tif 000004
〔式（１）中、Ｒ１及びＲ２は、それぞれ独立に水素原子及び炭素数１〜５の炭化水素基のいずれかを表す。〕
【００１８】
前記負極は、炭素材を主成分とすることが好ましい。
【発明の効果】
【００１９】
本発明によれば、高温保存時において容量劣化が小さく、かつ、ガス発生の少ないリチウムイオン二次電池用非水電解液及びリチウムイオン二次電池を提供することができる。
【図面の簡単な説明】
【００２０】
【図１】リチウムイオン二次電池の模式断面図である。
【発明を実施するための形態】
【００２１】
以下、図面を参照しながら本発明の好適な実施形態について説明する。ただし、本発明にかかるリチウムイオン二次電池用非水電解液及びリチウムイオン二次電池は、以下の実施形態に限定されるものではない。なお、図面の寸法比率は図示の比率に限られるものではない。
【００２２】
（リチウムイオン二次電池）
続いて、本実施形態に係る電極、及びリチウムイオン二次電池について図１を参照して簡単に説明する。
【００２３】
リチウムイオン二次電池１００は、主として、発電要素３０、発電要素３０を密閉した状態で収容するケース５０、及び発電要素３０に接続された一対のリード６０，６２を備えている。
【００２４】
発電要素３０は、一対の電極１０、２０がセパレータ１８を挟んで対向配置されたものである。正極１０は、正極集電体１２上に正極活物質層１４が設けられた物である。負極２０は、負極集電体２２上に負極活物質層２４が設けられた物である。正極活物質層１４及び負極活物質層２４がセパレータ１８の両側にそれぞれ接触している。正極活物質層１４、負極活物質層２４、及び、セパレータ１８の内部にリチウムイオン二次電池用非水電解液（以下、「非水電解液」という。）が含有されている。正極集電体１２及び負極集電体２２の端部には、それぞれリード６０，６２が接続されており、リード６０，６２の端部はケース５０の外部にまで延びている。
【００２５】
（負極）
負極２０は、負極集電体２２の両面に負極活物質層２４を備えて構成されている。さらに、負極活物質層２４は、負極活物質材料と、導電助剤と、結着剤とを含む塗料を負極集電体２２に塗布することによって形成されている。
【００２６】
負極活物質材料は、天然黒鉛、人造黒鉛（難黒鉛化炭素、易黒鉛化炭素、低温度焼成炭素等）、ＭＣＦ（メソカーボンファイバ）等の炭素材から選ばれる少なくとも１種を含んでいる。中でも、良好な負極容量及びサイクル特性を示すことから人造黒鉛が好ましく、電極密度向上の観点から、人造黒鉛を天然黒鉛と混合して使用することが更に好ましい。
その他、例えば、Ａｌ、Ｓｉ、Ｓｎ等のリチウムと化合物を形成することのできる金属、ＳｉＯ２、ＳｎＯ２等の酸化物を主体とする非晶質の化合物、チタン酸リチウム（Ｌｉ４Ｔｉ５Ｏ１２）など公知の負極活物質材料を炭素材と混合させて使用してもよい。
【００２７】
導電助剤は特に限定されず、公知の導電助剤を使用できる。例えば、カーボンブラックのような熱分解炭素、コークス類、ガラス状炭素類、有機高分子化合物焼成材料、炭素繊維、あるいは活性炭などの炭素材が挙げられる。また、難黒鉛化性炭素、易黒鉛化性炭素、黒鉛などの負極活物質材料を、形状を変えて添加してもよい。
【００２８】
カーボンブラックとしては、特に、アセチレンブラック、ケッチェンブラック等が好ましく、ケッチェンブラックが特に好ましい。電子伝導性の多孔体を含有させることにより負極活物質材料の粒子と結着剤の界面に空孔を形成でき、その空孔により負極活物質層２４への非水電解液の染み込みを容易にするので好ましい。
【００２９】
結着剤は、前記の負極活物質材料の粒子と導電助剤の粒子とを結着可能なものであれば特に限定されない。例えば、ポリフッ化ビニリデン（ＰＶＤＦ）等のフッ素樹脂や、スチレンブタジエンゴム（ＳＢＲ）、カルボキシメチルセルロース（ＣＭＣ）、ポリアクリル酸（ＰＡＡ）等が挙げられる。また、この結着剤は、前記の負極活物質材料の粒子と導電助剤の粒子との結着のみならず、負極集電体２２への結着に対しても寄与している。
【００３０】
負極集電体２２は、リチウムイオン二次電池用の集電体に使用されている各種公知の金属箔を用いることができる。具体的には、銅箔を用いることが好ましい。
【００３１】
（正極）
正極１０は、正極集電体１２の両面に正極活物質層１４を備えて構成されている。さらに正極活物質層１４は、正極活物質材料と、導電助剤と、結着剤とを含む塗料を正極集電体１２に塗布することによって形成されている。
【００３２】
正極活物質材料は、リチウムイオンの吸蔵及び放出、リチウムイオンの脱離及び挿入（インターカレーション）、又は、リチウムイオンと該リチウムイオンのカウンターアニオン（例えば、ＣｌＯ４−）とのドープ及び脱ドープを可逆的に進行させることが可能であれば特に限定されず、公知の電極活物質材料を使用できる。例えば、コバルト酸リチウム（ＬｉＣｏＯ２）、ニッケル酸リチウム（ＬｉＮｉＯ２）、リチウムマンガンスピネル（ＬｉＭｎ２Ｏ４）、一般式：ＬｉＮｉｘＣｏｙＭｎｚＯ２（ｘ＋ｙ＋ｚ＝１）やＬｉａＮｉｘＣｏｙＡｌ１−ｘ−ｙＯ２（０．９８＜ａ＜１．２、０＜ｘ，ｙ＜１）で表される複合金属酸化物、オリビン型ＬｉＭＰＯ４（ただし、Ｍは、Ｃｏ、Ｎｉ、Ｍｎ、ＦｅまたはＶを示す）、リチウムバナジウム化合物（ＬｉＶＯＰＯ４）等の複合金属酸化物が挙げられる。
【００３３】
更に、正極活物質材料以外の各構成要素（導電助剤、結着剤）は、負極２０で使用されるものと同様の物質を使用することができる。したがって、正極１０に含まれる結着剤も、前記の正極活物質材料の粒子と導電助剤の粒子との結着のみならず、正極集電体１２への結着に対しても寄与している。
【００３４】
正極集電体１２は、リチウムイオン二次電池用の集電体に使用されている各種公知の金属箔を用いることができる。具体的には、アルミニウム箔を用いることが好ましい。
【００３５】
（セパレータ）
セパレータ１８は絶縁性の多孔体から形成されていれば、材料、製法等は特に限定されず、リチウムイオン二次電池１００に用いられている公知のセパレータを使用することができる。例えば、絶縁性の多孔体としては、公知のポリオレフィン樹脂、具体的にはポリエチレン、ポリプロピレン、１−ブテン、４−メチル−１−ペンテン、１−ヘキセンなどを重合した結晶性の単独重合体または共重合体が挙げられる。これらの単独重合体または共重合体は、１種を単独で使用することができるが、２種以上のものを混合して用いてもよい。また、単層であっても複層であってもよい。
【００３６】
（非水電解液）
非水電解液は、非水溶媒と、電解質として、Ｌｉ２Ｂ１２Ｆ１２−ｘＺｘ（Ｚは水素、塩素、臭素のいずれかであり、ｘは１０〜１２のいずれかの自然数である。）を１〜１５質量％、更に、式（１）で示すエチレングリコールサルフェート誘導体を０．５〜６質量％含む。
【化３】
2014103066.tif 000005
〔式（１）中、Ｒ１及びＲ２は、それぞれ独立に水素原子及び炭素数１〜５の炭化水素基のいずれかを表す。〕
【００３７】
Ｌｉ２Ｂ１２Ｆ１２−ｘＺｘとエチレングリコールサルフェート誘導体を同時に含むことによる効果発現のメカニズムははっきりとしないが、本発明者らは以下のように考えている。
【００３８】
Ｌｉ２Ｂ１２Ｆ１２−ｘＺｘは分解温度が４００℃以上、酸化電位が４．７Ｖ以上と電解質としては極めて安定な化合物であるため、高温保存時においても、電解質がその機能を失うことによる容量劣化は小さい。また、（Ｂ１２Ｆ１２−ｘＺｘ）２−が特に正極活物質材料の表面被膜として働くことで、他の電解質が酸化されることを防ぐ効果も持つ。ただし、負極表面における非水溶媒の還元分解を抑えることはできず、ガス発生を抑えることはできなかった。
【００３９】
一方、エチレングリコールサルフェート誘導体は、負極活物質材料の表面に被膜を形成し、充放電サイクルにおける非水溶媒の還元分解を抑えることができていた。しかし、満充電状態での高温保存時には、正極近傍での電解質の酸化を防ぐことができず容量劣化が大きくなり、また、非水溶媒の酸化分解も防ぐことができずにガス発生を許していた。
【００４０】
そこで、Ｌｉ２Ｂ１２Ｆ１２−ｘＺｘとエチレングリコールサルフェート誘導体を同時に加えることにより、Ｌｉ２Ｂ１２Ｆ１２−ｘＺｘの（Ｂ１２Ｆ１２−ｘＺｘ）２−による正極表面被膜効果と、エチレングリコールサルフェート誘導体による負極表面被膜効果を同時に得ることができ、満充電状態での高温保存時においても、容量劣化が小さく、ガス発生による膨れのないリチウムイオン電池を実現することが可能となる。
【００４１】
Ｌｉ２Ｂ１２Ｆ１２−ｘＺｘは、非水電解液中に１〜１５質量％含まれる。Ｌｉ２Ｂ１２Ｆ１２−ｘＺｘの含有量が１質量％未満であると、高温保存時における放電容量が大きく劣化する。一方、１５質量％を越えると、非水電解液の導電率が低くなり、十分な初期放電容量を得にくくなる傾向にある。
【００４２】
Ｌｉ２Ｂ１２Ｆ１２−ｘＺｘの非水電解液中の含有量は、初期放電容量、８５℃保存後容量、体積膨張率がいずれも改善することから、好ましくは３〜１３質量％であり、更に好ましくは３〜９質量％である。
【００４３】
ただし、Ｌｉ２Ｂ１２Ｆ１２−ｘＺｘだけでは十分な導電率を得にくいことから、他の電解質と混合されることが多い。その場合、ＬｉＣｌＯ４、ＬｉＢＦ４、ＬｉＰＦ６、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２等と混合されることが多く、特に、導電性の観点から、ＬｉＢＦ４やＬｉＰＦ６と混合されることが好ましい。
【００４４】
Ｌｉ２Ｂ１２Ｆ１２−ｘＺｘをＬｉＢＦ４やＬｉＰＦ６等のリチウム塩と混合する際、非水電解液中のリチウムイオン含有量は０．５〜２．０ｍｏｌ／Ｌに調整することが好ましい。リチウムイオン含有量が０．５ｍｏｌ／Ｌ以上であると、非水電解液の導電性を充分に確保することができ、充放電時に十分な容量が得られやすい。また、リチウムイオン含有量が２．０ｍｏｌ／Ｌ以内に抑えることで、非水電解液の粘度上昇を抑え、リチウムイオンの移動度を充分に確保することができ、充放電時に十分な容量が得られやすくなる。
【００４５】
エチレングリコールサルフェート誘導体は、非水電解液中に０．５〜６質量％含まれる。
エチレングリコールサルフェート誘導体の含有量を０．５質量％以上とすることで、高温保存時における放電容量の劣化を小さくすることができ、６質量％以下とすることで、十分な初期放電容量が得られるようになる。
【００４６】
エチレングリコールサルフェート誘導体としては、Ｒ１及びＲ２が水素原子であるエチレングリコールサルフェートや、Ｒ１及びＲ２の一方が水素原子で他方がメチル基であるプロパン１，２−サイクリックサルフェート、Ｒ１及びＲ２の一方が水素原子で他方がエチル基であるブタン１，２−サイクリックサルフェートなどが挙げられるが、高温保存特性向上の観点からエチレングリコールサルフェートであることが好ましい。
【００４７】
エチレングリコールサルフェート誘導体とともに、硫黄含有化合物やエーテル化合物、ジオール化合物を含んでいてもよい。これらの化合物を微量含むことで、エチレングリコールサルフェート誘導体の被膜がより強固になり、高温保存時において容量劣化がさらに小さくなる。
【００４８】
硫黄含有化合物として、エチレンサルファイトや１，３−プロパンスルトン、硫酸ジメチルなどが挙げられる。エーテル化合物としては、１，３−ジオキソラン、１，４−ジオキサン、ジエチルエーテル、ｔ−ブチルメチルエーテルなどが挙げられる。ジオール化合物としては、エチレングリコールやプロピレングリコールなどが挙げられる。
【００４９】
エチレングリコールサルフェート誘導体の非水電解液中の含有量は、好ましくは１〜５質量％であり、更に好ましくは２〜５質量％である。
【００５０】
非水溶媒は、環状カーボネートと、低粘度溶媒と、を含有していることが好ましい。環状カーボネートは電解質であるリチウム塩の解離を促す様、誘電率が２０以上であり、低粘度溶媒はリチウムイオンの移動度を改善する様、粘度が１．０ｃＰ以下である有機溶媒のことを指す。
【００５１】
環状カーボネートとしては、エチレンカーボネート、プロピレンカーボネート及びブチレンカーボネートなどを用いることができ、中でもエチレンカーボネートを含むことが好ましい。エチレンカーボネートをプロピレンカーボネートやブチレンカーボネートと混合して使用してもよい。
【００５２】
また、低粘度溶媒として、ジエチルカーボネート、ジメチルカーボネート、エチルメチルカーボネート、酢酸メチル、酢酸エチル、プロピオン酸メチル、プロピオン酸エチル、γ−ブチロラクトン、１，２−ジメトキシエタン、１，２−ジエトキシエタンなどを用いることができる。特に、高温保存特性を向上させる点から、ジエチルカーボネートを含むことが好ましい。ジエチルカーボネートを他の低粘度溶媒と混合して使用してもよい。
【００５３】
非水溶媒中の環状カーボネートと低粘度溶媒の割合は体積にして１：９〜１：１にすることが好ましい。
【００５４】
（外装体）
ケース５０は、その内部に発電要素３０及び非水電解液を密封できるものであれば、その材質等は問わない。
【００５５】
リード６０，６２は、アルミやニッケル等の導電材料から形成されている。
【００５６】
以下、実施例及び比較例を挙げて本発明について更に詳しく説明するが、本発明はこれらの実施例に何ら限定されない。
【実施例】
【００５７】
以下に示す手順により、実施例１〜４５、比較例１〜１１のリチウムイオン二次電池用非水電解液及びリチウムイオン二次電池を作製し、評価を行った。
【００５８】
（実施例１）
先ず、負極を作製した。負極の作製においては、負極活物質材料として人造黒鉛（９０質量％）、導電助剤としてカーボンブラック（２質量％）、結着剤としてポリフッ化ビニリデン（ＰＶＤＦ）（８質量％）を混合し、溶剤のＮ−メチル−２−ピロリドン（ＮＭＰ）中に分散させ、スラリーを得た。得られたスラリーをドクターブレード法により集電体である電解銅箔に塗布し、１１０℃で乾燥させた。乾燥後に圧延を行い、負極を得た。
【００５９】
次に、正極を作製した。正極の作製においても、正極活物質材料としてＬｉＮｉ１／３Ｃｏ１／３Ｍｎ１／３Ｏ２（９０質量％）、導電助剤としてカーボンブラック（６質量％）、結着剤としてＰＶＤＦ（４質量％）を混合し、ＮＭＰ中に分散させ、スラリーを得た。得られたスラリーを集電体であるアルミニウム箔に塗布して乾燥させ、圧延を行い、正極を得た。
【００６０】
次に、非水電解液を調製した。エチレンカーボネート、ジエチルカーボネートを体積比３：７で混合した溶液中に、Ｌｉ２Ｂ１２Ｆ１１Ｈを０．２ｍｏｌ／Ｌ（６質量％）、ＬｉＰＦ６を０．６ｍｏｌ／Ｌの割合で添加し作製した。更に、この溶液に対して、エチレングリコールサルフェートが０．５質量％となるように加え、非水電解液を得た。
【００６１】
得られた負極及び正極の間にポリエチレンからなるセパレータを挟んで積層し積層体（素体）を得た。得られた積層体をアルミラミネートパックに入れ、このアルミラミネートパックに非水電解液を注入した後に真空シールし、リチウムイオン二次電池（縦：６０ｍｍ、横：６５ｍｍ、厚さ：３ｍｍ）を作製した。なお、リチウムイオン二次電池の積層体の大きさは縦：４２ｍｍ、横：３１ｍｍ、厚さ：２．４ｍｍである。アルミラミネートパックのフィルムには、非水電解液に接触する合成樹脂製の最内部の層（変性ポリプロピレンからなる層）、アルミニウム箔からなる金属層、ポリアミドからなる層がこの順で順次積層された積層体を使用した。そして、この複合包装フィルムを２枚重ね合せてその縁部を６ｍｍ熱圧着して作製した。
【００６２】
（実施例２〜４５及び比較例１〜１１）
非水溶媒の組み合わせと、Ｌｉ２Ｂ１２Ｆ１２−ｘＺｘの種類及びその含有量と、電解質Ａの種類とその含有量と、エチレングリコールサルフェート誘導体の種類とその含有量を表１〜３に示すように変えた以外は、実施例１と同様にして実施例２〜４５及び比較例１〜１１のリチウムイオン二次電池を作製した。なお、Ｌｉ２Ｂ１２Ｆ１２−ｘＺｘの含有量は質量％（ｗｔ％）とｍｏｌ／Ｌの２通りで表記した。また、表１〜３中、非水溶媒の「ＥＣ」はエチレンカーボネートを、「ＤＥＣ」はジエチルカーボネートを、「ＰＣ」はプロピレンカーボネートを、「ＥＭＣ」はエチルメチルカーボネートを表し、電解質Ａの「ＬｉＴＦＳ」はＬｉＣＦ３ＳＯ３、「ＬｉＴＦＳＩ」はＬｉＮ（ＣＦ３ＳＯ２）２を表す。エチレングリコールサルフェート誘導体は「ＥＧＳ誘導体」とし、「ＥＧＳ」はエチレングリコールサルフェート、「ＰＣＳ」はプロパン−１，２−サイクリックサルフェート、「ＢＣＳ」はブタン−１，２−サイクリックサルフェートを表す。
【００６３】
（初期放電容量評価試験）
リチウムイオン二次電池作製後、恒温槽にて２５℃に設定された環境下で初回の充電を行い、その直後に初回放電を行った。なお、充電は３０ｍＡで４．２Ｖまで定電流定電圧充電を行い、放電は３０ｍＡで２．５Ｖまで定電流放電を行った。初回放電における放電容量（ｍＡｈ）の測定値は表１〜３中、「初期放電容量（ｍＡｈ）」として示す。
【００６４】
（８５℃保存試験）
初期放電容量評価後、後述する８５℃保存試験前のリチウムイオン二次電池の体積評価を行ってから、該電池を２５℃において４．２Ｖまで定電流定電圧充電を行い、満充電状態にした。そして、該電池のリード部を絶縁テープで覆い、８５℃に設定した恒温槽へ投入した。その状態で放置し、４８時間後に恒温槽から取り出し、放電容量を測定した。その放電容量を初期放電容量で除して１００倍にした値を表１〜３中、「８５℃保存後容量（％）」として示す。
【００６５】
（リチウムイオン二次電池の体積変化測定）
リチウムイオン二次電池の体積変化量を、アルキメデス法を用いて評価した。８５℃保存試験前にリチウムイオン二次電池を水中に入れた状態で質量を測定し、試験後にも同様の測定を行った。８５℃保存試験前後の質量差が水から受けた浮力の差に相当することから、水の密度を考慮することで、８５℃保存試験前後の体積変化量を求めることができる。この体積変化量を、８５℃保存試験前の体積で除して１００倍にすることで体積膨張率（％）を求めることができる。この手法により求めた８５℃保存試験による体積変化量を表１〜３中、「体積膨張率（％）」として示す。
【００６６】
（実施例１〜６及び比較例１，２）
まず、エチレングリコールサルフェート誘導体はエチレングリコールサルフェートに固定した上で、その量を変化させた場合の評価結果を表１に示す。なお、非水溶媒はＥＣ／ＤＥＣ＝３／７、電解質であるＬｉ２Ｂ１２Ｆ１２−ｘＺｘはＬｉ２Ｂ１２Ｆ１１Ｈを選択し、その量を０．２ｍｏｌ／Ｌに、電解質ＡにはＬｉＰＦ６を選択し、その量を０．６ｍｏｌ／Ｌに固定した。
【００６７】
初期放電容量においては、比較例のリチウムイオン二次電池ではいずれも１４０ｍＡｈ未満であるのに対し、エチレングリコールサルフェートの含有量が０．５〜６質量％である実施例のリチウムイオン二次電池がいずれも１４０ｍＡｈ以上と十分な放電容量を持つことが確認できた。特に、エチレングリコールサルフェートの含有量が１〜５質量％である場合には１４５ｍＡｈを超え、更に、エチレングリコールサルフェートの含有量が２〜５質量％の場合には１５０ｍＡｈを超え、優れた初期放電容量を示した。
【００６８】
８５℃保存試験においては、エチレングリコールサルフェートの含有量が０．５質量％未満である場合の８５℃保存後容量が７０％未満であるのに対し、エチレングリコールサルフェートの含有量が０．５質量％以上である場合の８５℃保存後容量は、いずれも７０％以上であった。特に、エチレングリコールサルフェートの含有量が１質量％以上である場合、８５℃保存後容量は８０％を超え、更に、エチレングリコールサルフェートの含有量が２質量％以上である場合には、８５℃保存後容量は９０％を超え、優れた値を示した。
【００６９】
８５℃保存試験前後での体積変化は、エチレングリコールサルフェートの含有量が０．５質量％未満である場合の体積膨張率が３％以上であるのに対し、エチレングリコールサルフェートの含有量が０．５質量％以上である場合の体積膨張率は、いずれも３％未満であった。特に、エチレングリコールサルフェートの含有量が１質量％以上である場合、体積膨張率は１％未満であり、更に、エチレングリコールサルフェートの含有量が２質量％以上である場合には、体積膨張率は０．５％未満と、非常に小さな体積変化であった。
【００７０】
【表１】
2014103066.tif 000006
【００７１】
（実施例４，７〜１１及び比較例３，４）
次に、Ｌｉ２Ｂ１２Ｆ１２−ｘＺｘをＬｉ２Ｂ１２Ｆ１１Ｈとし、その量を変化させた場合の評価結果を表２に示す。なお、非水溶媒はＥＣ／ＤＥＣ＝３／７、電解質ＡにはＬｉＰＦ６を選択し、その量はＬｉ２Ｂ１２Ｆ１１ＨとＬｉＰＦ６のリチウムイオン濃度を足し合わせて１ｍｏｌ／Ｌになるよう変動させた。エチレングリコールサルフェート誘導体はエチレングリコールサルフェートを選択し、その含有量は３質量で固定した。
【００７２】
初期放電容量においては、比較例のリチウムイオン二次電池がいずれも１４０ｍＡｈ未満であるのに対し、Ｌｉ２Ｂ１２Ｆ１１Ｈの含有量が１〜１５質量％である実施例のリチウムイオン二次電池がいずれも１４０ｍＡｈ以上と十分な放電容量を持つことが確認できた。特に、Ｌｉ２Ｂ１２Ｆ１１Ｈの含有量が３〜１３質量％である場合には１４５ｍＡｈを超え、更に、Ｌｉ２Ｂ１２Ｆ１１Ｈの含有量が３〜９質量％である場合では１５０ｍＡｈを超え、優れた初期放電容量を示した。
【００７３】
８５℃保存試験においては、Ｌｉ２Ｂ１２Ｆ１１Ｈの含有量が１質量％未満である場合の８５℃保存後容量が７０％未満であるのに対し、Ｌｉ２Ｂ１２Ｆ１１Ｈの含有量が１質量％以上である場合の８５℃保存後容量は、いずれも７０％以上であった。特に、Ｌｉ２Ｂ１２Ｆ１１Ｈの含有量が３質量％以上である場合、８５℃保存後容量が９０％を超え、優れた値を示した。
【００７４】
８５℃保存試験前後での体積変化は、Ｌｉ２Ｂ１２Ｆ１１Ｈの含有量が１質量％未満である場合の体積膨張率が５％以上であるのに対し、Ｌｉ２Ｂ１２Ｆ１１Ｈの含有量が１質量％以上である実施例の体積膨張率は、いずれも５％未満であった。特に、Ｌｉ２Ｂ１２Ｆ１１Ｈの含有量が３質量％以上である場合、体積膨張率は１％未満であり、非常に小さな体積変化であった。
【００７５】
【表２】
2014103066.tif 000007
【００７６】
（実施例１２〜４５及び比較例５〜１１）
非水溶媒の組み合わせと、Ｌｉ２Ｂ１２Ｆ１２−ｘＺｘの種類とその含有量、電解質Ａの種類とその含有量、エチレングリコールサルフェート誘導体の種類とその含有量を表３のようにした上で、各測定を行った。
【００７７】
初期放電容量においては、比較例のリチウムイオン二次電池がいずれも１４０ｍＡｈ未満であるのに対し、Ｌｉ２Ｂ１２Ｆ１２−ｘＺｘの含有量が１〜１５質量％、かつ、エチレングリコールサルフェート誘導体の含有量が０．５〜６質量％である実施例のリチウムイオン二次電池がいずれも１４０ｍＡｈと十分な放電容量を持つことが確認できた。特に、Ｌｉ２Ｂ１２Ｆ１２−ｘＺｘの含有量が３〜１３質量％、かつ、エチレングリコールサルフェート誘導体の含有量が１〜５質量％である場合、１４５ｍＡｈを超え、更に、Ｌｉ２Ｂ１２Ｆ１２−ｘＺｘの含有量が３〜９質量％、かつ、エチレングリコールサルフェート誘導体の含有量が２〜５質量％である場合、１５０ｍＡｈを超え、優れた値を示した。
【００７８】
特に、電解質ＡがＬｉＰＦ６またはＬｉＢＦ４である場合、初期放電容量が大きくなる傾向が見られた。
【００７９】
８５℃保存試験においては、Ｌｉ２Ｂ１２Ｆ１２−ｘＺｘの含有量が１質量％未満、または、エチレングリコールサルフェート誘導体の含有量が０．５質量％未満である場合、８５℃保存後容量が７０％未満であるのに対し、Ｌｉ２Ｂ１２Ｆ１２−ｘＺｘの含有量が１〜１５質量％、かつ、エチレングリコールサルフェート誘導体の含有量が０．５〜６質量％である実施例の８５℃保存後容量は、いずれも７０％以上であった。特に、Ｌｉ２Ｂ１２Ｆ１２−ｘＺｘの含有量が３質量％以上、かつ、エチレングリコールサルフェート誘導体の含有量が１質量％以上である場合、８５℃保存後容量が８０％を超え、更に、Ｌｉ２Ｂ１２Ｆ１２−ｘＺｘの含有量が３質量％以上、かつ、エチレングリコールサルフェート誘導体の含有量が２質量％以上である場合、８５℃保存後容量が９０％を超え、優れた値を示した。
【００８０】
また、エチレングリコールサルフェート誘導体がエチレングリコールサルフェートである場合、８５℃保存後容量が上昇した。
【００８１】
８５℃保存試験前後での体積変化は、Ｌｉ２Ｂ１２Ｆ１２−ｘＺｘの含有量が１質量％未満、または、エチレングリコールサルフェート誘導体の含有量が０．５質量％未満である場合、体積膨張率が５％以上であるのに対し、Ｌｉ２Ｂ１２Ｆ１２−ｘＺｘの含有量が１〜１５質量％、かつ、エチレングリコールサルフェート誘導体の含有量が０．５〜６質量％である実施例の体積膨張率は、いずれも５％未満であった。特に、Ｌｉ２Ｂ１２Ｆ１２−ｘＺｘの含有量が３質量％以上、かつ、エチレングリコールサルフェート誘導体の含有量が１質量％以上である場合、体積膨張率は１％未満であり、非常に小さな体積変化であった。
【００８２】
Ｌｉ２Ｂ１２Ｆ１２−ｘＺｘと電解質Ａのリチウムイオン濃度の合計が少ないほど、体積膨張率は小さくなる傾向が見られた。
【００８３】
【表３】
2014103066.tif 000008
【符号の説明】
【００８４】
１０  リチウムイオン二次電池、２０  負極、２１  負極活物質層、２２  負極集電体、３０  正極、３１  正極活物質層、３２  正極集電体、４０  セパレータ
【図１】
2014103066.tif 000012